【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
色材と、分散剤と、溶剤と、アルカリ可溶性樹脂と、多官能モノマーと、光開始剤とを含有し、
前記色材が、Ｃ．Ｉ．ピグメントグリーン５９を含み、
前記分散剤が、下記一般式（Ｉ）で表される構成単位を有する重合体であり、
前記光開始剤が、１−プロパノン，３−シクロペンチル−１−［９−エチル−６−（２−メチルベンゾイル）−９Ｈ−カルバゾール−３−イル］−，１−（ｏ−アセチルオキシム）、及びメタノン，［８−［［（アセチルオキシ）イミノ］［２−（２，２，３，３−テトラフルオロプロポキシ）フェニル］メチル］−１１−（２−エチルヘキシル）−１１Ｈ−ベンゾ［ａ］カルバゾール−５−イル］−，（２，４，６−トリメチルフェニル）の少なくとも１つを含む、カラーフィルタ用感光性着色樹脂組成物。
【化１】
2016224447.tif 000001
（一般式（Ｉ）中、Ｒ１は水素原子又はメチル基、Ａは、２価の連結基、Ｒ２及びＲ３は、それぞれ独立して、水素原子、又はヘテロ原子を含んでもよい炭化水素基を表し、Ｒ２及びＲ３が互いに結合して環構造を形成してもよい。）
【請求項２】
前記分散剤が、前記一般式（Ｉ）で表される構成単位を有するブロック共重合体であり、前記ブロック共重合体のアミン価が４０ｍｇＫＯＨ／ｇ以上１３０ｍｇＫＯＨ／ｇ以下である、請求項１に記載のカラーフィルタ用感光性着色樹脂組成物。
【請求項３】
前記分散剤において、前記一般式（Ｉ）で表される構成単位が有する末端の窒素部位の少なくとも一部と下記一般式（１）〜（３）で表される化合物よりなる群から選択される１種以上の化合物とが塩を形成している、請求項１又は２に記載のカラーフィルタ用感光性着色樹脂組成物。
【化２】
2016224447.tif 000002
（一般式（１）において、Ｒａは、炭素数１〜２０の直鎖、分岐鎖又は環状のアルキル基、ビニル基、置換基を有してもよいフェニル基又はベンジル基、或いは−Ｏ−Ｒｅを表し、Ｒｅは、炭素数１〜２０の直鎖、分岐鎖又は環状のアルキル基、ビニル基、置換基を有してもよいフェニル基又はベンジル基、或いは炭素数１〜４のアルキレン基を介した（メタ）アクリロイル基を表す。一般式（２）において、Ｒｂ、Ｒｂ’、及びＲｂ”はそれぞれ独立に、水素原子、酸性基又はそのエステル基、置換基を有してもよい炭素数１〜２０の直鎖、分岐鎖又は環状のアルキル基、置換基を有してもよいビニル基、置換基を有してもよいフェニル基又はベンジル基、或いは−Ｏ−Ｒｆを表し、Ｒｆは、置換基を有してもよい炭素数１〜２０の直鎖、分岐鎖又は環状のアルキル基、置換基を有してもよいビニル基、置換基を有してもよいフェニル基又はベンジル基、或いは炭素数１〜４のアルキレン基を介した（メタ）アクリロイル基を表し、Ｘは、塩素原子、臭素原子、又はヨウ素原子を表す。一般式（３）において、Ｒｃ及びＲｄはそれぞれ独立に、水素原子、水酸基、炭素数１〜２０の直鎖、分岐鎖又は環状のアルキル基、ビニル基、置換基を有してもよいフェニル基又はベンジル基、或いは−Ｏ−Ｒｅを表し、Ｒｅは、炭素数１〜２０の直鎖、分岐鎖又は環状のアルキル基、ビニル基、置換基を有してもよいフェニル基又はベンジル基、或いは炭素数１〜４のアルキレン基を介した（メタ）アクリロイル基を表す。但し、Ｒｃ及びＲｄの少なくとも一つは炭素原子を含む。）
【請求項４】
前記分散剤が、前記一般式（Ｉ）で表される構成単位を含むＡブロックとカルボキシ基含有モノマー由来の構成単位を含むＢブロックとを含有するブロック共重合体である、請求項１乃至３のいずれか一項に記載のカラーフィルタ用感光性着色樹脂組成物。
【請求項５】
前記溶剤が、第１溶剤として沸点が１５０℃未満の溶剤と、
第２溶剤として、アルコール性水酸基を有する溶剤を全溶剤中０．１質量％以上１０質量％以下含有するか、或いは、
第２溶剤として、沸点１５０℃以上の溶剤を全溶剤中３質量％以上４０質量％以下含有する、請求項１乃至４のいずれか一項に記載のカラーフィルタ用感光性着色樹脂組成物。
【請求項６】
透明基板と、当該透明基板上に設けられた着色層とを少なくとも備えるカラーフィルタであって、当該着色層の少なくとも１つが請求項１乃至５のいずれか一項に記載のカラーフィルタ用感光性着色樹脂組成物の硬化物である着色層を有することを特徴とするカラーフィルタ。
【請求項７】
前記請求項６に記載のカラーフィルタと、対向基板と、前記カラーフィルタと前記対向基板との間に形成された液晶層とを有することを特徴とする液晶表示装置。
【請求項８】
前記請求項６に記載のカラーフィルタと、有機発光体を有することを特徴とする有機発光表示装置。
【手続補正２】
【補正対象書類名】明細書
【補正対象項目名】０１７８
【補正方法】変更
【補正の内容】
【０１７８】
（参考例１）
（１）色材分散液Ｇ１の製造  
分散剤として合成例１の分散剤ａ溶液を６．１８質量部、色材としてＣ．Ｉ．ピグメントグリーン５９（ＰＧ５９、商品名ＦＡＳＴＯＧＥＮ  ＧＲＥＥＮ  Ｃ１００  ＤＩＣ株式会社製）を１３．００質量部、合成例９で得られたアルカリ可溶性樹脂Ａ溶液を１４．６３質量部、ＰＧＭＥＡを６６．１９質量部、粒径２．０ｍｍジルコニアビーズ１００質量部をマヨネーズビンに入れ、予備解砕としてペイントシェーカー（浅田鉄工（株）製）にて１時間振とうし、次いで粒径２．０ｍｍジルコニアビーズを取り出し、粒径０．１ｍｍのジルコニアビーズ２００質量部を加えて、同様に本解砕としてペイントシェーカーにて４時間分散を行い、色材分散液Ｇ１を得た。
【手続補正３】
【補正対象書類名】明細書
【補正対象項目名】０１８０
【補正方法】変更
【補正の内容】
【０１８０】
（参考例２〜１０及び１３、実施例１１〜１２、比較例１〜４）
（１）色材分散液Ｇ２〜Ｇ１３、ＣＧ１〜ＣＧ４の製造
参考例１の（１）において、それぞれ表２に示すように、分散剤ａ溶液の代わりに、分散剤の種類と使用量を固形分が同じ質量部となるように変更し、比較例においては一部色材を変更し、合計が１００質量部になるようＰＧＭＥＡ量を調整した以外は、参考１の（１）と同様にして、色材分散液Ｇ２〜Ｇ１３、ＣＧ１〜ＣＧ４を得た。
（２）カラーフィルタ用感光性着色樹脂組成物Ｇ２〜Ｇ１３、ＣＧ１〜ＣＧ４の製造
参考例２〜１０及び１３、実施例１１〜１２、比較例１〜４では、参考例１の（２）における色材分散液Ｇ１の代わりにそれぞれ上記色材分散液Ｇ２〜Ｇ１２及びＣＧ１〜ＣＧ４を用い、且つ、実施例１１〜１２においては、更に光開始剤について表２に示すように、ＮＣＩ−８３１：オキシムエステル系光開始剤（アデカアークルズＮＣＩ−８３１、ＡＤＥＡＫＡ製）０．０２質量部の代わりに、ＴＲ−ＰＢＧ：オキシムエステル系光開始剤（ＴＲ−ＰＢＧ−３０４、常州強力電子新材料社製）０．０２質量部、又はＯＸＥ０３：オキシムエステル系光開始剤（イルガキュアＯＸＥ−０３、ＢＡＳＦ製）０．０２質量部を用いた以外は、参考例１の（２）と同様にして、カラーフィルタ用感光性着色樹脂組成物Ｇ２〜Ｇ１２、ＣＧ１〜ＣＧ４を得た。
また、参考例１３では、参考例１の（２）における色材分散液Ｇ１の代わりに上記色材分散液Ｇ１３を用い、更に、参考例１の（２）におけるエタノン，１−［９−エチル−６−（２−メチルベンゾイル）−９Ｈ−カルバゾール−３−イル］−，１−（Ｏ−アセチルオキシム）０．０２質量部を用いず、２−メチル−１−（４−メチルチオフェニル）−２−モルフォリノプロパン−１−オン（光開始剤：商品名イルガキュア９０７、（株）ＢＡＳＦ製）０．１０質量部、及び２−ベンジル−２−ジメチルアミノ−１−（４−モルフォリノフェニル）−ブタノン−１（光開始剤：商品名イルガキュア３６９、ＢＡＳＦ製）０．０５質量部に変更した以外は、参考例１の（２）と同様にして、カラーフィルタ用感光性着色樹脂組成物Ｇ１３を得た。
（３）着色層の形成
参考例１の（３）において、感光性着色樹脂組成物Ｇ１の代わりに、それぞれ上記感光性着色樹脂組成物Ｇ２〜Ｇ１３、ＣＧ１〜ＣＧ４を用いた以外は、参考例１の（３）と同様にして、着色層Ｇ２〜Ｇ１３、ＣＧ１〜ＣＧ４を得た。
【手続補正４】
【補正対象書類名】明細書
【補正対象項目名】０１８１
【補正方法】変更
【補正の内容】
【０１８１】
（参考例１４、比較例５）
参考例１４では、参考例１の（３）において、Ｃ光源でｙ＝０．５０という色度になるように膜厚を調整して着色層を形成した以外は、参考例１の（３）と同様にして、着色層Ｇ１４を形成した。
また、比較例５では、参考例１の（３）において、感光性着色樹脂組成物Ｇ１の代わりに、比較例２で得られた感光性着色樹脂組成物ＣＧ２を用いて、Ｃ光源でｙ＝０．５０という色度になるように膜厚を調整して着色層を形成した以外は、参考例１の（３）と同様にして、着色層ＣＧ５を形成した。
【手続補正５】
【補正対象書類名】明細書
【補正対象項目名】０１８２
【補正方法】変更
【補正の内容】
【０１８２】
【表２】
2016224447.tif 000003
ここで、表中各略号は、以下の通りである。
Ｇ５８：Ｃ．Ｉ．ピグメントグリーン５８（商品名：ＦＡＳＴＯＧＥＮ  ＧＲＥＥＮ  Ａ１１０、ＤＩＣ株式会社製）
Ｇ７：Ｃ．Ｉ．ピグメントグリーン７（商品名：クロモファイングリーン６４２８ＥＣ、大日精化工業製）
ｂｙｋ−２０００：Ｄｉｓｐｅｒｂｙｋ−２０００（ビックケミー製，一般式（Ｉ）で表される構成単位を有する重合体であって、一般式（２）で表される化合物が塩を形成した塩型ブロック共重合体、固形分４０質量％）
Ｎ２１１１６：Ｄｉｓｐｅｒｂｙｋ−ＬＰＮ２１１１６（ビックケミー製，一般式（Ｉ）で表される構成単位を有する重合体であって、一般式（２）で表される化合物が塩を形成した塩型ブロック共重合体、固形分４０質量％）
ｂｙｋ−１６１：Ｄｉｓｐｅｒｂｙｋ−１６１（ビックケミー製，ウレタン系分散剤、固形分３０質量％）
ＰＢ８２２：アジスパーＰＢ８２２（味の素ファインテクノ（株）製，ポリエステル系分散剤、固形分３０質量％）
ＩＲＧ３６９：３級アミン構造を有する光開始剤（イルガキュア３６９、ＢＡＳＦ製）
ＩＲＧ９０７：３級アミン構造を有する光開始剤（イルガキュア９０７、ＢＡＳＦ製）
ＮＣＩ８３１：オキシムエステル系光開始剤（アデカアークルズＮＣＩ−８３１、ＡＤＥＡＫＡ製）
ＴＲ−ＰＢＧ：オキシムエステル系光開始剤（ＴＲ−ＰＢＧ−３０４、常州強力電子新材料社製）
ＯＸＥ０３：オキシムエステル系光開始剤（イルガキュアＯＸＥ−０３、ＢＡＳＦ製）
【手続補正６】
【補正対象書類名】明細書
【補正対象項目名】０１８３
【補正方法】変更
【補正の内容】
【０１８３】
（実施例１５〜２７）
（１）カラーフィルタ用感光性着色樹脂組成物Ｇ１５〜Ｇ２７の製造
実施例１１において、アルカリ可溶性樹脂Ａ溶液の代わりに、それぞれ表３に示すアルカリ樹脂Ｂ〜Ｈ溶液を用い、且つ、実施例１５〜２５においては、更に溶剤を表３に記載のものに変更した以外は、実施例１１の（２）と同様にして、カラーフィルタ用感光性着色樹脂組成物Ｇ１５〜Ｇ２６を得た。
また、実施例２０において、光開始剤として、ＩＲＧ９０７：３級アミン構造を有する光開始剤（イルガキュア９０７、ＢＡＳＦ製）を０．０９質量部、ＩＲＧ３６９：３級アミン構造を有する光開始剤（イルガキュア３６９、ＢＡＳＦ製）を０．０４質量部、ＴＲ−ＰＢＧ：オキシムエステル系光開始剤（ＴＲ−ＰＢＧ−３０４、常州強力電子新材料社製）を０．０２質量部用いる代わりに、ＴＲ−ＰＢＧ：オキシムエステル系光開始剤（ＴＲ−ＰＢＧ−３０４、常州強力電子新材料社製）０．１５質量部を用いた以外は、実施例２０と同様にして、カラーフィルタ用感光性着色樹脂組成物Ｇ２７を得た。
（２）着色層の形成
参考例１の（３）において、感光性着色樹脂組成物Ｇ１の代わりに、それぞれ上記感光性着色樹脂組成物Ｇ１５〜Ｇ２７を用いた以外は、参考例１の（３）と同様にして、着色層Ｇ１５〜Ｇ２７を得た。
【手続補正７】
【補正対象書類名】明細書
【補正対象項目名】０１９４
【補正方法】変更
【補正の内容】
【０１９４】
［結果のまとめ］
表２の結果から、Ｃ．Ｉ．ピグメントグリーン５９に、一般式（Ｉ）で表される構成単位を有する重合体である分散剤を組み合わせた参考例１〜１０、１３、１４及び実施例１１〜１２の色材分散液は、粘度安定性が良好であることが明らかにされた。一方、Ｃ．Ｉ．ピグメントグリーン５９に、ウレタン系分散剤や、ポリエステル系分散剤を組み合わせた比較例３〜４の色材分散液は、粘度安定性が悪いことが明らかにされた。また、Ｃ．Ｉ．ピグメントグリーン７に、一般式（Ｉ）で表される構成単位を有する重合体である分散剤を組み合わせた比較例２の色材分散液は、粘度安定性が悪いことが明らかにされた。
Ｃ．Ｉ．ピグメントグリーン５９に、一般式（Ｉ）で表される構成単位を有する重合体である分散剤を組み合わせた参考例１〜１０、１３、１４及び実施例１１〜１２のカラーフィルタ用感光性着色樹脂組成物は、ｙ＝０．４０の時に、ｘ＝０．２０の領域、又はｙ＝０．５０の時に、ｘ＝０．１６の領域を表示可能な青味の緑色でありながら、輝度が高いことが明らかにされた。また、Ｃ．Ｉ．ピグメントグリーン５９に、一般式（Ｉ）で表される構成単位を有する重合体である分散剤を組み合わせた参考例１〜１０、１３、１４及び実施例１１〜１２のカラーフィルタ用感光性着色樹脂組成物は、色材分散安定性が良好であり、コントラストに優れ、溶剤再溶解性に優れ、更に現像残渣の発生が抑制されるものであることが明らかにされた。
中でも、分散剤として、前記一般式（Ｉ）で表される構成単位を含むＡブロックとカルボキシ基含有モノマー由来の構成単位を含み親溶剤性を有するＢブロックとを含有するブロック共重合体、又は当該一般式（Ｉ）で表される構成単位が有する窒素部位の少なくとも一部と塩を形成した塩型ブロック共重合体であって、当該分散剤の酸価が１ｍｇＫＯＨ／ｇ以上１８ｍｇＫＯＨ／ｇ以下で、当該分散剤のガラス転移温度が３０℃以上である分散剤を用いた参考例２、４、５、８、１３、及び実施例１１〜１２では、特に現像残渣の発生が抑制され、且つ現像密着性に優れるものであった。
一方、比較例１に示されるようにＣ．Ｉ．ピグメントグリーン５８を用いると、ｙ＝０．４の時に、ｘ＝０．２の領域を表示できなかった。また、比較例２に示されるようにＣ．Ｉ．ピグメントグリーン７を用いると、ｙ＝０．４の時に、ｘ＝０．２の領域を表示できるものの、輝度が低いものであった。比較例５に示されるようにＣ．Ｉ．ピグメントグリーン７を用いると、ｙ＝０．５０の時に、ｘ＝０．１６の領域を表示できるものの、輝度が低いものであった。なお、表には示さないが、Ｃ．Ｉ．ピグメントグリーン５８では、ｙ＝０．５０の時に、ｘ＝０．１６の領域を表示できなかった。
また、比較例２に示されるようにＣ．Ｉ．ピグメントグリーン７を用いると、一般式（Ｉ）で表される構成単位を有する重合体である分散剤を組み合わせても分散性が悪いため、コントラストが低く、再溶解性、残渣も劣るものであった。
また、一方、Ｃ．Ｉ．ピグメントグリーン５９に、ウレタン系分散剤や、ポリエステル系分散剤を組み合わせた比較例３〜４のカラーフィルタ用感光性着色樹脂組成物は、分散性に劣るため、実施例及び参考例に比べて輝度が低くなり、また、コントラストが低く、再溶解性、残渣も劣るものであった。
【手続補正８】
【補正対象書類名】明細書
【補正対象項目名】０１９５
【補正方法】変更
【補正の内容】
【０１９５】
また、実施例及び参考例の中でも、光開始剤として、オキシムエステル系光開始剤を用いた実施例では、現像耐性と水染み発生抑制効果が高くなることが明らかにされた。
【手続補正９】
【補正対象書類名】明細書
【補正対象項目名】０１９６
【補正方法】変更
【補正の内容】
【０１９６】
また、表３の結果から、実施例及び参考例の中でも、第１溶剤として沸点１５０℃未満の溶剤（プロピレングリコールモノメチルエーテルアセテート）に、第２溶剤として沸点１５０℃以上の溶剤を組み合わせて用いた実施例及び参考例では、乾燥ムラが発生し難くなること、更に全溶剤中に沸点１５０℃以上の溶剤を１０質量％以上含有すると溶解再溶解性が向上し易いことが明らかにされた。
また、実施例及び参考例の中でも、アルカリ可溶性樹脂として、炭化水素環を有するマレイミド構造を含む実施例及び参考例では、現像速度が速く、現像残渣がより残り難い着色層が形成されることが明らかにされた。
また、実施例及び参考例の中でも、アルカリ可溶性樹脂として、炭化水素環を有するマレイミド構造とスチレン構造の両方を含む実施例及び参考例では、輝度が向上した着色層が形成されることが明らかにされた。